(57)【要約】【課題】特定ポリマーまたはコポリマーの、ラテックス安定化界面活性剤としての使用。【解決手段】モノマーの重合プロセスで得られるラテックスと少なくとも一種のコポリマーとを含む組成物。モノマーの重合プロセスが一種または複数のモノマーを例えば下記式の少なくとも一種の開始剤と接触させる段階を含む。【化１】2009528419.tif 000020
2009528419.tif 000002
【特許請求の範囲】
【請求項１】
モノマーを下記式（Ｉ）の少なくとも一種の開始剤と接触させる段階を含むことを特徴とする、モノマーを重合するプロセスで得られる少なくとも一種のラテックスと少なくとも一種の界面活性剤とを含む組成物：
【化１】
2009528419.tif 000017
［ここで、
Ｒ1は水素原子、炭素原子数が１〜８の直鎖または分岐鎖のアルキル基、フェニル基、アルカリ金属、アルカリ土類金属および遷移金属の中から選択される金属、Ｈ4Ｎ+、Ｂｕ4Ｎ+またはＢｕ3ＨＮ+（Ｂｕはｎ−ブチル基を表す）を表し、
Ｒ2およびＲ3は炭素原子数が１〜３の直鎖または分岐鎖のアルキル基を表し、互いに同一でも異なっていてもよく、
Ｒ5は水素原子または−ＯＣＯＲ8基を表し、
Ｒ8は炭素原子数が１〜２０の直鎖または分岐鎖のアルキル基を表し、
Ｒ6およびＲ7は互いに独立して炭素原子数が１〜３の直鎖または分岐鎖のアルキル基を表し、
Ｒ4は下記（１）〜（３）のいずれかを表す：
（１）ＳおよびＰの中から選択される少なくとも一種のヘテロ原子を含む少なくとも一種の酸基を有するアリール基で、酸基は塩の形で存在することができる、または、
（２）Ｏ、Ｎおよび／またはＳの中から選択される一種または複数のヘテロ原子を有する複素環基で、この複素環基は必要に応じてＳおよびＰの中から選択される少なくとも一種のヘテロ原子を含む少なくとも一種の酸基を有するか、必要に応じて一種または複数のヘテロ原子を含む炭化水素ベースの基を有し、この炭化水素ベースの基は上記定義の少なくとも一種の酸基を有し、この複素環基は塩の形で存在することができる、または、
（３）−ＣＯ−ＮＲ−Ｙまたは−ＣＯ−Ｏ−Ｙ基（ここで、ＹはＳおよびＰの中から選択されるヘテロ原子を有する少なくとも一種の酸基を有する一種または複数のヘテロ原子を必要に応じて含む炭化水素ベースの基を表すか、Ｎ、ＯおよびＳの中から選択される一種または複数のヘテロ原子を有する少なくとも一種の複素環基を含む一種または複数のヘテロ原子を必要に応じて有する炭化水素ベースの基を表し、−ＣＯ−ＮＲ−Ｙまたは−ＣＯ−Ｏ−Ｙ基は必要に応じて塩の形で存在することができ、Ｒは水素原子またはアルキル基を表す）］
【請求項２】
Ｒ4が少なくとも一種のスルホン酸基、ホスホン酸基、燐酸基またはホスフィン酸基を有するアリール基で、これらの基は塩の形で存在することができる請求項１に記載の組成物。
【請求項３】
Ｒ4がピロール、ピリジン、インドール、チオフェン、フランまたはピリミジン基である請求項１に記載の組成物。
【請求項４】
Ｒ4が−ＣＯ−ＮＲ−Ｙまたは−ＣＯ−Ｏ−Ｙ基（ここで、Ｙはイミダゾール、イミダゾリン、イミダゾリドン、ピラゾール、トリアゾール、テトラゾール、チアジアゾールまたはオキサジアゾール基を表す）を表す請求項１に記載の組成物。
【請求項５】
Ｒ4が−ＳＯ3Ｒ9基〔ここで、Ｒ9は水素原子、アルカリ金属、アルカリ土類金属および遷移金属の中から選択される金属、Ｈ4Ｎ+、Ｂｕ4Ｎ+またはＢｕ3ＨＮ+（Ｂｕはｎ−ブチル基を表す）を表す〕を有するフェニレン基である請求項１または２に記載の組成物。
【請求項６】
上記開始剤が下記式（ＩＩ）に対応する請求項５に記載の組成物：
【化２】
2009528419.tif 000018
【請求項７】
コポリマーが、一種または複数の親水性モノマーの重合で得られる反復単位と、一種または複数の疎水性モノマーの重合で得られる反復単位とを有する両親媒性コポリマーである請求項１〜６のいずれか一項に記載の組成物。
【請求項８】
一種または複数の親水性モノマーが下記の中から選択される請求項７に記載の組成物：
（１）（メタ）アクリル酸およびその塩、
（２）アミン塩の（メタ）アクリレート、
（３）ヒドロキシアルキル（メタ）アクリレート、
（４）ポリエチレングリコール、アルコキシ−またはアリールオキシ−ポリアルキレングリコール（メタ）アクリレート、および
（５）その混合物。
【請求項９】
一種または複数の疎水性モノマーが下記の中から選択される請求項７または８に記載の組成物：
（１）ビニル芳香族モノマー、例えばスチレンまたはα−メチルスチレン、
（２）ジエンモノマー、例えばブタジエンまたはイソプレン、
（３）疎水性アクリレートモノマー、例えばエチルアクリレート、ｎ−ブチルアクリレート、エチルヘキシルアクリレートまたはフェニルアクリレート、メトキシポリプロピレングリコールアクリレート、フルオロアクリレートまたはシリルアクリレート、
（４）メタクリレートモノマー、例えばメチルメタクリレート、ラウリルメタクリレート、シクロヘキシルメタクリレート、アリルメタクリレートまたはフェニルメタクリレート、メトキシポリプロピレングリコールメタクリレート、２−（tert-ブチルアミノ）エチルメタクリレート（ＴＢＡＥＭＡ）、フルオロメタクリレート、例えば２，２，２−トリフルオロエチルメタクリレート、および、シリルメタクリレート、例えば３−メタクリロイルプロピルトリメチルシラン、
（５）アクリロニトリル、および、
（６）その混合物。
【請求項１０】
ラテックスがＡＳＥラテックスである請求項１〜９のいずれか一項に記載の組成物。
【請求項１１】
ラテックスが下記の中から選択される請求項１〜１０のいずれか一項に記載の組成物：
（１）水性媒体中でメタクリル酸、エチルアクリレートおよびジアリルフタレートを乳化重合して得られるラテックス、
（２）水性媒体中でメタクリル酸、スチレンおよびエチレングリコールジメタクリレートを乳化重合して得られるラテックス、
（３）水性媒体中でメタクリル酸、メチルメタクリレートおよびジアリルフタレートを乳化重合して得られるラテックス。
【請求項１２】
一種または複数のモノマーを下記式（Ｉ）の少なくとも一種の開始剤と接触させる段階を含む、一種または複数のモノマーの重合プロセスで得られるポリマーまたはコポリマーの、ラテックス安定化界面活性剤としての使用：
【化３】
2009528419.tif 000019
［ここで、
Ｒ1は水素原子、炭素原子数が１〜８の直鎖または分岐鎖のアルキル基、フェニル基、アルカリ金属、アルカリ土類金属および遷移金属の中から選択される金属、Ｈ4Ｎ+、Ｂｕ4Ｎ+またはＢｕ3ＨＮ+（Ｂｕはｎ−ブチル基を表す）を表し、
Ｒ2およびＲ3は炭素原子数が１〜３の直鎖または分岐鎖のアルキル基を表し、互いに同一でも異なっていてもよく、
Ｒ5は水素原子または−ＯＣＯＲ8基を表し、
Ｒ8は炭素原子数が１〜２０の直鎖または分岐鎖のアルキル基を表し、
Ｒ6およびＲ7は互いに独立して、炭素原子数が１〜３の直鎖または分岐鎖のアルキル基を表し、
Ｒ4は下記（１）〜（３）のいずれかを表す：
（１）ＳおよびＰの中から選択される少なくとも一種のヘテロ原子を含む少なくとも一種の酸基を有するアリール基で、酸基は塩の形で存在することができる、または、
（２）Ｏ、Ｎおよび／またはＳの中から選択される一種または複数のヘテロ原子を有する複素環基で、この複素環基は必要に応じて、ＳおよびＰの中から選択される少なくとも一種のヘテロ原子を含む少なくとも一種の酸基を有するか、一種または複数のヘテロ原子を必要に応じて含む炭化水素ベースの基を有し、この炭化水素ベースの基は上記定義の少なくとも一種の酸基を有し、この複素環基は塩の形で存在することができる、または、
（３）−ＣＯ−ＮＲ−Ｙまたは−ＣＯ−Ｏ−Ｙ基（ここで、ＹはＳおよびＰの中から選択されるヘテロ原子を有する少なくとも一種の酸基を有する一種または複数のヘテロ原子を必要に応じて含む炭化水素ベースの基を表すか、Ｎ、ＯおよびＳの中から選択される一種または複数のヘテロ原子を有する少なくとも一種の複素環基を含む一種または複数のヘテロ原子を必要に応じて有する炭化水素ベースの基を表し、−ＣＯ−ＮＲ−Ｙまたは−ＣＯ−Ｏ−Ｙ基は必要に応じて塩の形で存在することができ、Ｒは水素原子またはアルキル基を表す）］
【請求項１３】
コポリマーが、一種または複数の親水性モノマーの重合で得られる反復単位と、一種または複数の疎水性モノマーの重合で得られる反復単位とを有する両親媒性コポリマーである請求項１２に記載の使用。
【請求項１４】
請求項１〜１１のいずれか一項に記載の組成物の、化粧用組成物、塗料用組成物またはインク組成物での分散剤としての使用。
【発明の詳細な説明】
【技術分野】
【０００１】
本発明は、特定ポリマーまたはコポリマーの、ラテックス、特にアクリルラテックスを安定化させる界面活性剤としての使用に関するものである。
従って、本発明の一般的な分野はラテックスの分野である。
【背景技術】
【０００２】
ラテックスは連続液体媒体中のポリマー鎖の微細粒子を懸濁状態で含む組成物の形をしており、この組成物は通常は水性で、多くの用途、特に接着剤、塗料、繊維結合剤およびインクのベースの役目をする（特にアクリルラテックス）。
ラテックスにはその合成中の安定性および経時安定性を保証するために界面活性剤を加える必要がある。現在の界面活性剤は泡を発生することが多い。この泡がラテックスの製造中または使用中に発生すると設備を汚すことになる。
【発明の開示】
【発明が解決しようとする課題】
【０００３】
本発明者は、ラテックス、特にアクリルラテックスの安定性を良くし、ラテックスの製造中または使用中に泡をほとんどあるいは全く発生しない新規な界面活性剤を提供することを目標にした。
【課題を解決するための手段】
【０００４】
本発明の対象は、一種または複数のモノマーの重合で得られる少なくとも一種のラテックスと少なくとも一種の界面活性剤とを含む組成物であって、上記重合が上記モノマーを、例えば水を含む媒体中で、下記式（Ｉ）の少なくとも一種の開始剤と接触させる段階を含む組成物にある：
【化１】
2009528419.tif 000003
【０００５】
［ここで、
Ｒ1は水素原子、炭素原子数が１〜８の直鎖または分岐鎖のアルキル基、フェニル基、アルカリ金属、アルカリ土類金属および遷移金属の中から選択される金属、Ｈ4Ｎ+、Ｂｕ4Ｎ+またはＢｕ3ＨＮ+（Ｂｕはｎ−ブチル基を表す）を表し、
Ｒ2およびＲ3は炭素原子数が１〜３の直鎖または分岐鎖のアルキル基を表し、互いに同一でも異なっていてもよく、
Ｒ5は水素原子または−ＯＣＯＲ8基を表し、
Ｒ8は炭素原子数が１〜２０の直鎖または分岐鎖のアルキル基を表し、
Ｒ6およびＲ7は互いに独立して炭素原子数が１〜３の直鎖または分岐鎖のアルキル基を表し、
Ｒ4は下記（１）または（２）または（３）を表す：
（１）ＳおよびＰの中から選択される少なくとも一種のヘテロ原子を含む少なくとも一種の酸基を有するアリール基で、酸基は塩の形で存在することができる、
（２）Ｏ、Ｎおよび／またはＳの中から選択される一種または複数のヘテロ原子を有する複素環基で、この複素環基は必要に応じてＳおよびＰの中から選択される少なくとも一種のヘテロ原子を含む少なくとも一種の酸基を有するか、必要に応じて一種または複数のヘテロ原子を含む炭化水素ベースの基を有し、この炭化水素ベースの基は上記定義の少なくとも一種の酸基を有し、この複素環基は塩の形で存在することができる、
（３）−ＣＯ−ＮＲ−Ｙまたは−ＣＯ−Ｏ−Ｙ基（ここで、ＹはＳおよびＰの中から選択されるヘテロ原子を有する少なくとも一種の酸基を有する一種または複数のヘテロ原子を必要に応じて含む炭化水素ベースの基を表すか、Ｎ、ＯおよびＳの中から選択される一種または複数のヘテロ原子を有する少なくとも一種の複素環基を含む一種または複数のヘテロ原子を必要に応じて有する炭化水素ベースの基を表し、−ＣＯ−ＮＲ−Ｙまたは−ＣＯ−Ｏ−Ｙ基は必要に応じて塩の形で存在することができ、Ｒは水素原子またはアルキル基を表す）］
【発明を実施するための最良の形態】
【０００６】
本発明の第１変形例では、Ｒ4はアリール基、例えば炭素原子数が５〜２０のアリール基（例えば、フェニル基）にすることができ、このアリール基はＳおよびＰの中から選択される少なくとも一種のヘテロ原子を有する少なくとも一種の酸基を有し（すなわち、この酸基で置換される）、この酸基は塩の形で存在することができる。ＳおよびＰの中から選択される少なくとも一種のヘテロ原子を有する酸基の例としてはスルホン酸基、ホスホン酸基、燐酸基またはホスフィン酸基およびその塩を挙げることができる。
【０００７】
第２の変形例では、Ｒ4はＯ、Ｎおよび／またはＳの中から選択される一種または複数のヘテロ原子を有する複素環基、例えばピロール、ピリジン、インドール、チオフェン、フランまたはピリミジン基にすることができ、この複素環基は必要に応じて上記定義のＳおよびＰの中から選択される少なくとも一種のヘテロ原子を含む酸基を有するか、または、一種または複数のヘテロ原子を必要に応じて含む炭化水素ベースの基、例えば炭素原子数が１〜２４のアルキル基を有し、この炭化水素ベースの基は上記定義の酸基で１回またはそれ以上置換される（すなわち、ＳおよびＰの中から選択される少なくとも一種のヘテロ原子を含む酸基）。
【０００８】
第３の変形例では、Ｒ4は−ＣＯ−ＮＲ−Ｙまたは−ＣＯ−Ｏ−Ｙ基である。ここで、Ｙは一種または複数のヘテロ原子を必要に応じて含む炭化水素ベースの基、例えば炭素原子数が１〜２４のアルキル基を表し、ＳおよびＰの中から選択される少なくとも一種のヘテロ原子を含む少なくとも一種の酸基、例えばスルホン酸基、ホスホン酸基、燐酸基またはホスフィン酸基で置換することができる。このような基Ｙの例としては、基−Ｃ（ＣＨ3）2−ＣＨ2−ＳＯ3Ｈが挙げられる。Ｙは炭化水素ベースの基、例えば炭素原子が１〜２４で、必要に応じて一種または複数のヘテロ原子を有し、且つ、Ｎ、ＯおよびＳの中から選択される一種または複数のヘテロ原子を有する少なくとも一種の複素環基を含むアルキル基、例えばイミダゾール、イミダゾリン、イミダゾリドン、ピラゾール、トリアゾール、テトラゾール、チアジアゾールまたはオキサジアゾール基にすることもできる。基Ｙは上記定義の酸基または複素環基で必然的に置換され、非置換アルキル基にすることはできない。
【０００９】
式（Ｉ）の開始剤の中では特にＳおよびＰの中から選択される少なくとも一種のヘテロ原子を含む少なくとも一種の酸基を有するアリール基を用いるのが好ましい。この酸基は塩の形で存在することができる。特に、Ｒ4は−ＳＯ3Ｒ9基を有するフェニレン基にするのが有利である。ここで、Ｒ9は水素原子、アルカリ金属、アルカリ土類金属および遷移金属の中から選択される金属、特にアルカリ金属（Ｎａ、Ｌｉ、Ｋ）またはＨ4Ｎ+、Ｂｕ4Ｎ+またはＢｕ3ＨＮ+（Ｂｕはｎ−ブチル基を表す）を表す。
【００１０】
本発明の特別な開始剤は下記式（ＩＩ）に対応する：
【化２】
2009528419.tif 000004
【００１１】
上記開始剤は下記反応方法に従って出発材料のアルコキシアミンにオレフィンを１，２−型のラジカル付加することで得ることができる。
（ａ）出発材料のアルコキシアミンをフリーラジカルへ分裂させ：
【００１２】
【化３】
2009528419.tif 000005
【００１３】
（ｂ）上記で生成させたフリーラジカルをオレフィンへ１，２−型ラジカル付加させ：
【化４】
2009528419.tif 000006
【００１４】
このプロセスは媒体、特に水を含む媒体中で行うのが有利である。この媒体は水溶液か、主成分が水溶液か、水相／有機相分散媒体（分散液、エマルション、ミニエマルション、マイクロエマルション、懸濁液、ミセル系、逆懸濁液、逆エマルションまたは逆マイクロエマルション）にすることができる。
本発明組成物中に存在する界面活性剤は両親媒性コポリマー、すなわち親水性部分と疎水性部分の両方を有するコポリマーの形であるのが有利である。親水性部分は一種または複数の親水性モノマーの重合で得られ、疎水性部分は一種または複数の疎水性モノマーの重合で得られる。
【００１５】
親水性モノマーは特に重合後にその単位が上記重合開始在中に存在する−ＣＨ2−ＣＨＲ4−単位以外になるモノマーであることは理解できよう。
一種または複数の親水性モノマーは下記の中から選択することができる：
（１）水溶性スチレン誘導体、例えばスチレンスルホン酸ナトリウム、
（２）水溶性アクリルモノマー、例えばアクリル酸およびその塩、メチルアクリレート、２−ヒドロキシエチルアクリレート、２−メトキシエチルアクリレート、メトキシポリエチレングリコールアクリレート、エトキシポリエチレングリコールアクリレート、メトキシポリエチレングリコール−ポリプロピレングリコールアクリレートおよびその混合物、２−（ジメチルアミノ）エチルアクリレート（ＤＭＡＥＡ）、［２−（アクリロイルオキシ）エチル］トリメチル塩化または硫酸アンモニウム、［２−（アクリロイルオキシ）エチル］ジメチルベンジル塩化または硫酸アンモニウム、およびアルキレングリコールアクリレート燐酸塩、
【００１６】
（３）メタクリル酸のようなメタクリルモノマーおよびその塩、２−ヒドロキシエチルメタクリレート、２−エトキシエチルメタクリレート、メトオキシポリエチレングリコールメタクリレート、エトオキシポリエチレングリコールメタクリレート、メトオキシポリエチレングリコール−ポリプロピレングリコールメタクリレートおよびその混合物、２−(ジメチルアミノ)エチルメタクリレート（ＤＭＡＥＭＡ）、［２−(メタクリロイルオキシ)エチル］トリメチル塩化または硫酸アンモニウム、［２−(メタクリロイルオキシ)エチル］ジメチルベンジル塩化または硫酸アンモウム、アルキレングリコールメタクリレート燐酸塩、ヒドロキシエチルイミダゾリドンメタクリレート、ヒドロキシエチルイミダゾリジノンメタクリレート、２−（２−オキソ−１−イミダゾリデイニル）エチルメタクリレート、
【００１７】
（４）アクリルアミド、または、置換されたアクリルアミド、Ｎ−メチロールアクリルアミド、アクリルアミドプロピルトリメチル塩化アンモニウム（ＡＰＴＡＣ）、アクリルアミドメチルプロパンスルホン酸（ＡＭＰＳ）およびその塩、
（５）メタクリルアミドまたは置換されたメタクリルアミド、２−メチル−Ｎ−［２−（２−オキソイミダゾリジニル）−エチル］アクリルアミド、Ｎ−メチロールメタクリルアミド、メタアクリルアミドプロピルトリメチル塩化アンモニウム（ＭＡＰＴＡＣ）、
（６）イタコン酸、マレイン酸およびその塩、無水マレイン酸、アルキルまたはアルコキシまたはアリールオキシポリアルキレングリコールマレイン酸エステルまたはヘミ（hemi）マレイン酸エステル、ビニールピリジン、ビニルピロリジノン、
（７）上記モノマーの少なくとも２つの混合物。
【００１８】
本発明で特に有利な水溶性モノマーは以下の通り：
（１）（メタ）アクリル酸およびその塩、
（２）アミン塩の（メタ）アクリレート、例えば［２−(メタクリロイルオキシ)エチル］トリメチル塩酸アンモニウムまたは硫酸アンモニウム、２−(メタクリロイルオキシ)エチル］ジメチルベンジル塩化または硫酸アンモウム、
（３）ヒドロキシアルキル（メタ）アクリレート、例えば２−ヒドロキシエチルメタクリレート、
（４）ポリエチレングリコール、アルコキシ−またはアリールオキシ−ポリアルキレングリコール（メタ）アクリレート、例えばメトオキシポリエチレングリコール（メタ）アクリレートまたはエトオキシポリエチレングリコール（メタ）アクリレート、および
（５）その混合物。
【００１９】
疎水性モノマーは下記の中から選択することができる：
（１）ビニル芳香族モノマー、例えばスチレンまたはα−メチルスチレン、
（２）ジエンモノマー、例えばブタジエンまたはイソプレン、
（３）疎水性アクリレートモノマー、例えばエチルアクリレート、ｎ−ブチルアクリレート、エチルヘキシルアクリレートまたはフェニルアクリレート、メトキシポリプロピレングリコールアクリレート、フルオロアクリレートまたはシリルアクリレート、
（４）メタクリレートモノマー、例えばメチルメタクリレート、ラウリルメタクリレート、シクロヘキシルメタクリレート、アリルメタクリレートまたはフェニルメタクリレート、メトオキシポリプロピレングリコールメタクリレート、２−（tert-ブチルアミノ）エチルメタクリレート（ＴＢＡＥＭＡ）、フルオロメタクリレート、例えば２，２，２−トリフルオロエチルメタクリレートおよびシリルメタクリレート、例えば３−メタクリロイルプロピルトリメチルシラン、
（５）アクリロニトリル、および、
（６）その混合物。
【００２０】
本発明の界面活性剤は例えばメタクリル酸の重合で得られる親水性単位とメチルメタクリレートの重合で得られる疎水性単位とを有するコポリマーである。
式（Ｉ）の一種または複数の開始剤は、用いるモノマーの全重量に対して０．００５〜４０重量％、好ましくは０．０１〜１０重量％の含有率で存在することができる。一種または複数のモノマーおよび／またはアルコキシアミンタイプの開始剤は必要に応じて連続的に重合媒体に導入することができる。
【００２１】
本発明の一つの実施例では、上記の接触段階を、式（Ｉ）の開始剤に加えて、ヒドロペルオキシド、ジアルキルペルオキシド、ジアシルペルオキシド、ペルオキシエステル、ペルオキシジカーボネート、ペルオキシアセタールおよびアゾ化合物の中から選択される開始剤の存在下で行う。
ヒドロペルオキシドの例としては、tert-ブチルヒドロペルオキシド、tert-アミルヒドロペルオキシド、クメンヒドロペルオキシド、２，５−ジメチル−２，５−ジ（ヒドロペルオキシ）ヘキサン、ジイソプロピルベンゼンモノヒドロペルオキシドおよびパラ−メンタンヒドロペルオキシドを挙げることができる。
【００２２】
ジアルキルペルオキシドの例としては、２，５−ジメチル−２，５−ジ（tert-ブチル−ペルオキシ）ヘキシン−（３）、ジ−tert-ブチル−ペルオキシド、ジ−tert-アミルペルオキシド、１，３−ジ（tert-ブチルペルオキシイソプロピル）ベンゼン、２，５−ジメチル−２，５−ジ（tert-ブチルペルオキシ）ヘキシン、１，１，４，４，７，７−ヘキサメチルシクロ−４，７−ジペルオキシノナンおよび３，３，６，６，９，９−ヘキサメチルシクロ−１，２，４，５−テトラオキサノナンを挙げることができる。
【００２３】
ジアシルペルオキシドの例としては、ベンゾイルペルオキシド、ラウロイルペルオキシド、デカノイルペルオキシド、３，５，５−トリメチルヘキサノイルペルオキシドおよびアセチルシクロヘキシルスルホニルペルオキシドが挙げられる。
【００２４】
ペルオキシエステルの例としては下記のものが挙げられる：tert-ブチルペルオキシベンゾエート、tert-ブチルペルオキシアセテート、tert-ブチルペルオキシ−３，５，５−トリメチルヘキサノエート、tert-アミルペルオキシ−３，５，５−トリメチルヘキサノエート、２，５−ジメチル−２，５−ジ（ベンゾイルペルオキシ）ヘキサン、００−tert-ブチル−Ｏ−イソプロピルモノペルオキシカーボネート、００−tert-ブチル−Ｏ−（２−エチルヘキシル）モノペルオキシカーボネート、００−tert-アミル−Ｏ−（２−エチルヘキシル）モノペルオキシカーボネート、tert-ブチルペルオキシイソブチレート、tert-ブチルペルオキシ−２−エチルヘキサノエート、tert-アミルペルオキシ−２−エチルヘキサノエート、２，５−ジメチル−２，５−ビス（２−エチルヘキサノイルペルオキシ）ヘキサン、tert-ブチルペルオキシネオデカノエート、tert-ブチルペルオキシイソノナノエート、tert-ブチルペルオキシピバレート、tert-アミルペルオキシピバレート、α-クミルペルオキシネオドデカノエート、tert-アミルペルオキシカノエート、tert-ブチル３−ヒドロキシ−１，１−ジメチルブチルペルオキシネオデカノエートおよびtert-ブチルペルオキシマレエート。
【００２５】
ペルオキシジカーボネートの例としては下記のものが挙げられる：ジ（２−エチルヘキシル）ペルオキシジカーボネート、ジシクロヘキシルペルオキシジカーボネート、ジ（ｎ−プロピル）ペルオキシカーボネートおよびジ（４−tert-ブチルシクロヘキシル）ペルオキシジカーボネート。
【００２６】
ペルオキシアセタールの例としては下記のものが挙げられる：１，１−ジ（tert-ブチルペルオキシ）シクロヘキサン、１，１−ジ（tert-ブチルペルオキシ）−３，３，５−トリメチルシクロヘキサン、エチル ３，３−ジ（tert-ブチルペルオキシ）ブチレート、エチル ３，３−ジ（tert-アミルペルオキシ）ブチレート、ｎ−ブチル ４，４−ジ（tert-ブチルペルオキシ）バレレート、２，２−ジ（tert-ブチルペルオキシ）ブタン、１，１−ジ（tert-アミルペルオキシ）シクロヘキサン、２，２−ビス［４，４−ジ（tert-ブチルペルオキシ）シクロヘキシル］プロパン。
【００２７】
上記接触段階を無機酸化剤、例えば過硫酸ナトリウム、過硫酸カリウムおよび過硫酸アンモニウム、過酸化水素、過塩素酸塩、過炭酸塩または第二鉄塩の存在下で行うこともできる。これらの酸化剤は単独で用いるか、無機または有機の還元剤、例えば亜硫酸または重亜硫酸ナトリウムまたはカリウム、ビタミンＣおよび次亜燐酸ナトリウムまたはカリウムと組み合わせて用いることができる。これらの有機または無機の還元剤は単独すなわち無機酸化剤の不存在下で用いることもできる。
【００２８】
本発明方法は式（Ｉ）の開始剤を現場（in situ）で製造する段階を、好ましくは接触段階前に、含むことができる。
構造的観点から、界面活性剤はモノマーの重合で得られる反復単位の他に、少なくとも一種の下記式の反応性末端を含む：
【化５】
2009528419.tif 000007
【００２９】
（Ｒ1、Ｒ2、Ｒ3およびＲ4は上記定義のものを表す）
ポリマーまたはコポリマーは特に、鎖の末端に存在するアルコキシアミンから得られる式−ＣＨ2−ＣＨＲ4−の単位を含み、残りの単位はモノマーの重合で得られ、上記−ＣＨ2−ＣＨＲ4−単位以外になる。
このような反応性末端を含むこのポリマーまたはコポリマーは適切な成分と反応させてこの末端を化学変換させることができる。
【００３０】
本発明組成物中に存在するラテックスは乳化重合で得られるラテックス、特にアルカリ膨潤可能なエマルションタイプのラテックス、より一般的にはＡＳＥラテックスとして知られるものにすることができる。
ＡＳＥラテックスの例としては下記が挙げられる：
（１）メタクリル酸、エチルアクリレートおよびジアリルフタレートの水性媒体中での乳化重合で得られるラテックス、
（２）メタクリル酸、スチレンおよびエチレングリコールジメタクリレートの水性媒体中での乳化重合で得られるラテックス、
（３）メタクリル酸、メチルメタクリレートおよびジアリルフタレートの水性媒体中での乳化重合で得られるラテックス。
【００３１】
これらのラテックスは増粘特性を有するという特徴をもつ。
これらの組成物は界面活性コポリマーをラテックスの先駆体モノマーと混合し、その後にモノマーの重合段階を行うことによって調製することができる。界面活性剤の合成に開始剤を必要とする場合にはモノマー添加前に界面活性剤を現場で調製することができる。
【００３２】
本発明組成物はラテックスを用いる任意の分野、すなわち塗料、繊維、化粧品、紙、床仕上げ材、建設および装飾の分野で用いることができる。
特に、本発明の組成物は化粧用組成物、塗料用組成物およびインク組成物中の分散剤として用いることができる。
【００３３】
本発明の第２の対象は、水を含む媒体中で、一種または複数のモノマーを下記式（Ｉ）の少なくとも一種の開始剤と接触させる段階を含む上記モノマーの重合で得られるポリマーまたはコポリマーのラテックス安定化界面活性剤としての使用にある：
【化６】
2009528419.tif 000008
【００３４】
［ここで、
Ｒ1は水素原子、炭素原子数が１〜８の直鎖または分岐鎖のアルキル基、フェニル基、アルカリ金属、アルカリ土類金属および遷移金属の中から選択される金属、特にアルカリ金属（Ｎａ、Ｌｉ、Ｋ）またはＨ4Ｎ+、Ｂｕ4Ｎ+またはＢｕ3ＨＮ+（Ｂｕはｎ−ブチル基を表す）を表し、
Ｒ2およびＲ3は炭素原子数が１〜３の直鎖または分岐鎖のアルキル基を表し、互いに同一でも異なっていてもよく、
Ｒ5は水素原子または−ＯＣＯＲ8基を表し、
Ｒ8は炭素原子数が１〜２０の直鎖または分岐鎖のアルキル基を表し、
Ｒ6およびＲ7は互いに独立して、炭素原子数が１〜３の直鎖または分岐鎖のアルキル基を表し、
Ｒ4は下記（１）または（２）または（３）を表す：
（１）ＳおよびＰの中から選択される少なくとも一種のヘテロ原子を含む少なくとも一種の酸基を有するアリール基で、酸基は塩の形で存在することができる、
（２）Ｏ、Ｎおよび／またはＳの中から選択される一種または複数のヘテロ原子を有する複素環基で、この複素環基はＳおよびＰの中から選択される少なくとも一種のヘテロ原子を含む少なくとも一種の酸基を有するか、一種または複数のヘテロ原子（例えばＮ、Ｓおよび／またはＯ）を必要に応じて含む炭化水素ベースの基を有し、この炭化水素ベースの基は上記定義の少なくとも一種の酸基を有し、この複素環基は塩の形で存在することができ、
（３）−ＣＯ−ＮＲ−Ｙまたは−ＣＯ−Ｏ−Ｙ基、［ここで、ＹはＳおよびＰの中から選択されるヘテロ原子を有する少なくとも一種の酸基を有する一種または複数のヘテロ原子（例えばＮ、Ｓおよび／またはＯ）を必要に応じて含む炭化水素ベースの基を表すか、Ｎ、ＯおよびＳの中から選択される一種または複数のヘテロ原子を有する少なくとも一種の複素環基を含む一種または複数のヘテロ原子（例えばＮ、Ｓおよび／またはＯ）を必要に応じて有する炭化水素ベースの基を表し、−ＣＯ−ＮＲ−Ｙまたは−ＣＯ−Ｏ−Ｙ基は必要に応じて塩の形で存在することができ、Ｒは水素原子または好ましくは炭素原子数が１〜２４のアルキル基を表す］
【００３５】
この意味で使用可能なポリマーまたはコポリマーは本発明の組成物に関して述べたコポリマーと同じである。
以下、本発明の実施例を説明するが、本発明が下記実施例に限定されるものではない。
【実施例】
【００３６】
特定実施例の詳細な説明
実施例１
この実施例では、下記式（ＩＩ）：
【化７】
2009528419.tif 000009
【００３７】
の開始剤を下記式：
【化８】
2009528419.tif 000010
【００３８】
のアルコキシアミンと、下記４−スチレンスルホン酸ナトリウム：
【化９】
2009528419.tif 000011
【００３９】
とから製造する方法を示す。
窒素でパージした２リットル容のガラス反応器中に１リットルのエタノールと、０．５リットルの脱気した水とを導入する。５４ｇ（０．２６２ｍｏｌ）の４−スチレンスルホン酸ナトリウムと、１００ｇ（０．２６２ｍｏｌ）の式（Ｉａ）のアルコキシアミンとを加える。この混合物を７０℃に加熱し、攪拌下に６時間反応させた。３０℃の温度で減圧蒸発させて生成物を回収する。１７９ｇの黄色の油が得られる。この油は４℃で貯蔵すると結晶化し、ワックスの形で得られる。
得られた生成物を1Ｈ、13Ｃおよび31ＰのＮＭＲ、陰性エレクトロスプレー質量分析およびカールフィッシャー分析で分析した。この生成物は２つのジアステレオ異性体（比率５９／４１）の形をした８４重量％の式（ＩＩ）の開始剤と、１６重量％の水とから成る。
得られた開始剤の特徴は以下の通り：
【００４０】
【化１０】
2009528419.tif 000012
【００４１】
1Ｈ ＮＭＲ（ＣＤＣｌ3）
【表１】
2009528419.tif 000013
【表２】
2009528419.tif 000014
【００４２】
13Ｃ ＮＭＲ（ＣＤＣｌ3）
【表３】
2009528419.tif 000015
【表４】
2009528419.tif 000016
【００４３】
31Ｐ ＮＭＲ（ＣＤＣｌ3）
主たる異性体：２４ｐｐｍ
従たる異性体：２５ｐｐｍ
【００４４】
実施例２
この実施例はメタクリル酸とメチルメタクリレートとをベースにした界面活性剤の調製に関する。
変速攪拌モータ、各成分の導入口、酸素ストリッピング用不活性ガス（例えば窒素）の導入ライン、測定用プローブ、還流付き蒸気凝縮装置および熱交換流体の循環によって反応器の内容物を加熱／冷却するジャケットを備えた１リットル容のガラス反応器中に、４３０ｇの脱イオン水を導入し、攪拌を緩やかに開始し、加熱システムのスイッチを入れ、反応器内を５０℃にし、液体に窒素を送って少なくとも１５分間バブリングして系を脱気する。
適切な容器中に下記を別々に調製する：
（１）１．３８ｇのメタクリル酸と１．６ｇのメチルメタクリレートとの混合物、
（２）１．８２ｇの開始剤（ＩＩ）（純度８４重量％）と２０ｇの脱イオン水とを含む水溶液。
溶液（２）を全て反応器に入れ、攪拌速度を３４４回転／分に設定する。次いで、混合物（１）を定量ポンプを用いて反応器に２０分かけて添加し、反応器を少なくとも５０℃の温度に少なくとも４時間維持する。この温度に維持する期間の最後に媒体を冷却し、反応器の内容物を適切な容器中に排出する。こうして得られた生成物は乳白色でわずかに泡立った外観を有し、Malvern LoC機械で準弾性光散乱によって測定した粒径は１６９ｎｍである。
【００４５】
実施例３
この実施例は界面活性ポリマーで安定化したＡＳＥタイプのラテックスの合成法を示す。
変速攪拌モータ、各成分の導入口、酸素ストリッピング用不活性ガス（例えば窒素）の導入ライン、測定用プローブ（例えば温度計）、還流付き蒸気凝縮装置および熱交換流体の循環により反応器の内容物を加熱／冷却するジャケットを備えた１リットル容のガラス反応器中に、本発明の界面活性ポリマーの希釈水性分散体から成る実施例２で調製した３０３ｇの生成物を導入する。攪拌を緩やかに開始し、加熱システムのスイッチを入れ、反応器内を７２℃にし、液体に窒素を送って少なくとも１５分間バブリングして系を脱気する。
適切な容器で下記を別々に調製する：
（１）４１．６８ｇのメタクリル酸と９０ｇのエチルアクリレートと、０．４０ｇのジアリルフタレートとの混合物、
（２）０．１６ｇの過硫酸アンモニウムと、５ｇの脱イオン水とを含む水溶液。
反応器を７８℃に加熱し、溶液（２）を全て反応器に入れ、攪拌速度を３４４回転／分に設定する。溶液（２）導入の７分後、混合物（１）を定量ポンプを用いて反応器に計量導入し、２．５時間でこの混合物の反応器への添加を完了する。この時間の間、温度は少なくとも７８℃に維持する。添加後、媒体を少なくとも７８℃に少なくともさらに３時間維持する。次いで反応器を冷却し、その内容物を適切な容器に移す。こうして得られた生成物はＡＳＥタイプの安定なラテックスで、重量測定で測定した固体含有率は２７．６％で、Malvern LoC機械で測定した粒径は１２４ｎｍである。
【００４６】
ＡＳＥタイプのラテックスの増粘力を確認するために、得られた生成物の一部を脱イオン水で希釈する（例えば、固体含有率が２７．６％であるラテックス３８ｇを３１２ｇの脱イオン水で希釈する）ことによって、固体含有率が３％の水性分散体を調製する。電位差測定によって測定した希釈ラテックスのｐＨは３．５で、粘度は水の粘度に極めて近い。次いで、アルカリ膨潤効果および増粘効果を得るために、３６％の水酸化ナトリウム溶液をラテックスを攪拌しながらゆっくりと添加する。最大粘度は約ｐＨ７．４で得られ、この値では３％分散体は半透明であり、回転速度が可変のブルックフィールド粘度計で３０回転／分で測定したほぼ透明水性ゲルの粘度は８８２６ｍＰａ．ｓである。このゲルはさらに観測角度によって赤から緑そして青の範囲で変色する。これらの光学現象は標準的界面活性剤の不存在下で調製されたＡＳＥタイプのラテックスを用いて得られたゲルで観測することができる。
【００４７】
実施例４
実施例３のラテックスの製造をより生産的にするために、その合成を実施例２の界面活性ポリマーの合成に続けて行う。そのために、実施例２の生成物の全量を３０３ｇのみになるように調節し、実施例２のモノマーを添加した後に５０℃に維持する段階を最小限の１時間または２時間に制限する。その後、反応器を７８℃に加熱し、その後に続けて実施例３の操作を行う。
【００４８】
実施例５
実施例４のラテックスの製造をより生産的にするために、その合成を実施例１の水溶性開始剤の合成に続けて行う。そのために、実施例２の界面活性剤の調製に必要な量の水溶性開始剤（ＩＩ）のみが得られるように、水と少量のエチルアルコールとの希釈率に調節し、４−スチレンスルホン酸ナトリウムおよびアルコキシアミン（Ｉａ）の量を調節して、実施例１の水溶性開始剤の合成を重合反応器内で行う。水溶性開始剤を調製するための７０℃での加熱時間を最小限の１時間に減らして最適化する。この加熱時間後に続いて実施例４の操作を行う。この方法は、後で最終ＡＳＥラテックスの製造で用いられる界面活性ポリマーの製造に用いる重合反応器内で（希釈溶液中および所望の量で）直接製造するので、開始剤（ＩＩ）の分離および／または精製またはワックスの形での取り扱いを必要としない利点がある。
【手続補正書】
【提出日】平成20年11月5日(2008.11.5)
【手続補正１】
【補正対象書類名】特許請求の範囲
【補正対象項目名】全文
【補正方法】変更
【補正の内容】
【特許請求の範囲】
【請求項１】
一種または複数のモノマーを下記式（Ｉ）の少なくとも一種の開始剤と接触させる段階を含むことを特徴とする、モノマーの重合プロセスで得られる少なくとも一種のラテックスと少なくとも一種の界面活性剤とを含む組成物：
【化１】
2009528419.tif 000021
［ここで、
Ｒ1は水素原子、炭素原子数が１〜８の直鎖または分岐鎖のアルキル基、フェニル基、アルカリ金属、アルカリ土類金属および遷移金属の中から選択される金属、Ｈ4Ｎ+、Ｂｕ4Ｎ+またはＢｕ3ＨＮ+（Ｂｕはｎ−ブチル基を表す）を表し、
Ｒ2およびＲ3は炭素原子数が１〜３の直鎖または分岐鎖のアルキル基を表し、互いに同一でも異なっていてもよく、
Ｒ5は水素原子または−ＯＣＯＲ8基を表し、
Ｒ8は炭素原子数が１〜２０の直鎖または分岐鎖のアルキル基を表し、
Ｒ6およびＲ7は互いに独立して、炭素原子数が１〜３の直鎖または分岐鎖のアルキル基を表し、
Ｒ4は下記（１）〜（３）のいずれかを表す：
（１）ＳおよびＰの中から選択される少なくとも一種のヘテロ原子を含む少なくとも一種の酸基を有するアリール基で、酸基は塩の形で存在することができる、または、
（２）Ｏ、Ｎおよび／またはＳの中から選択される一種または複数のヘテロ原子を有する複素環基で、この複素環基は必要に応じてＳおよびＰの中から選択される少なくとも一種のヘテロ原子を含む少なくとも一種の酸基を有する、または、必要に応じて一種または複数のヘテロ原子を有する炭化水素ベースの基を有し、この炭化水素ベースの基は上記定義の少なくとも一種の酸基を有し、この複素環基は塩の形で存在することができる、または、
（３）−ＣＯ−ＮＲ−Ｙまたは−ＣＯ−Ｏ−Ｙ基（ここで、ＹはＳおよびＰの中から選択されるヘテロ原子を有する少なくとも一種の酸基を有する一種または複数のヘテロ原子を必要に応じて含む炭化水素ベースの基を表すか、Ｎ、ＯおよびＳの中から選択される一種または複数のヘテロ原子を有する少なくとも一種の複素環基を含む一種または複数のヘテロ原子を必要に応じて有する炭化水素ベースの基を表し、−ＣＯ−ＮＲ−Ｙまたは−ＣＯ−Ｏ−Ｙ基は必要に応じて塩の形で存在することができ、Ｒは水素原子またはアルキル基を表す）］
【請求項２】
Ｒ4が少なくとも一種のスルホン酸基、ホスホン酸基、燐酸基またはホスフィン酸基を有するアリール基であり、これらの基は塩の形で存在することができる請求項１に記載の組成物。
【請求項３】
Ｒ4がピロール、ピリジン、インドール、チオフェン、フランまたはピリミジン基である請求項１に記載の組成物。
【請求項４】
Ｒ4が−ＣＯ−ＮＲ−Ｙまたは−ＣＯ−Ｏ−Ｙ基（ここで、Ｙは少なくとも一種のイミダゾール、イミダゾリン、イミダゾリドン、ピラゾール、トリアゾール、テトラゾール、チアジアゾールまたはオキサジアゾール基を有する炭化水素ベースの基を表す）を表す請求項１に記載の組成物。
【請求項５】
Ｒ4が−ＳＯ3Ｒ9基〔ここで、Ｒ9は水素原子、アルカリ金属、アルカリ土類金属および遷移金属の中から選択される金属、Ｈ4Ｎ+、Ｂｕ4Ｎ+またはＢｕ3ＨＮ+（Ｂｕはｎ−ブチル基を表す）を表す〕を有するフェニレン基である請求項１に記載の組成物。
【請求項６】
上記開始剤が下記式（ＩＩ）に対応する請求項５に記載の組成物：
【化２】
2009528419.tif 000022
【請求項７】
コポリマーが、一種または複数の親水性モノマーの重合で得られる反復単位と、一種または複数の疎水性モノマーの重合で得られる反復単位とを有する両親媒性コポリマーである請求項１〜６のいずれか一項に記載の組成物。
【請求項８】
一種または複数の親水性モノマーが下記の中から選択される請求項７に記載の組成物：
（１）（メタ）アクリル酸およびその塩、
（２）アミン塩の（メタ）アクリレート、
（３）ヒドロキシアルキル（メタ）アクリレート、
（４）ポリエチレングリコール、アルコキシ−またはアリールオキシ−ポリアルキレングリコール（メタ）アクリレート、および
（５）その混合物。
【請求項９】
一種または複数の疎水性モノマーが下記の中から選択される請求項７に記載の組成物：
（１）ビニル芳香族モノマー、例えばスチレンまたはα−メチルスチレン、
（２）ジエンモノマー、例えばブタジエンまたはイソプレン、
（３）疎水性アクリレートモノマー、例えばエチルアクリレート、ｎ−ブチルアクリレート、エチルヘキシルアクリレートまたはフェニルアクリレート、メトオキシポリプロピレングリコールアクリレート、フルオロアクリレートまたはシリルアクリレート、
（４）メタクリレートモノマー、例えばメチルメタクリレート、ラウリルメタクリレート、シクロヘキシルメタクリレート、アリルメタクリレートまたはフェニルメタクリレート、メトキシポリプロピレングリコールメタクリレート、２−（ｔｅｒｔ−ブチルアミノ）エチルメタクリレート（ＴＢＡＥＭＡ）、フルオロメタクリレート、例えば２，２，２−トリフルオロエチルメタクリレート、および、シリルメタクリレート、例えば３−メタクリロイルプロピルトリメチルシラン、
（５）アクリロニトリル、および、
（６）その混合物。
【請求項１０】
ラテックスがＡＳＥラテックスである請求項１に記載の組成物。
【請求項１１】
ラテックスが下記の中から選択される請求項１に記載の組成物：
（１）水性媒体中でメタクリル酸、エチルアクリレートおよびジアリルフタレートを乳化重合して得られるラテックス、
（２）水性媒体中でメタクリル酸、スチレンおよびエチレングリコールジメタクリレートを乳化重合して得られるラテックス、
（３）水性媒体中でメタクリル酸、メチルメタクリレートおよびジアリルフタレートを乳化重合して得られるラテックス。
【請求項１２】
一種または複数のモノマーを下記式（Ｉ）の少なくとも一種の開始剤と接触させる段階を含むことを特徴とするモノマーの重合プロセスで得られるポリマーまたはコポリマーの、ラテックス安定化界面活性剤としての使用： 
【化３】
2009528419.tif 000023
［ここで、
Ｒ1は水素原子、炭素原子数が１〜８の直鎖または分岐鎖のアルキル基、フェニル基、アルカリ金属、アルカリ土類金属および遷移金属の中から選択される金属、Ｈ4Ｎ+、Ｂｕ4Ｎ+またはＢｕ3ＨＮ+（Ｂｕはｎ−ブチル基を表す）を表し、
Ｒ2およびＲ3は炭素原子数が１〜３の直鎖または分岐鎖のアルキル基を表し、互いに同一でも異なっていてもよく、
Ｒ5は水素原子または−ＯＣＯＲ8基を表し、
Ｒ8は炭素原子数が１〜２０の直鎖または分岐鎖のアルキル基を表し、
Ｒ6およびＲ7は互いに独立して、炭素原子数が１〜３の直鎖または分岐鎖のアルキル基を表し、
Ｒ4は下記（１）〜（３）のいずれかを表す：
（１）ＳおよびＰの中から選択される少なくとも一種のヘテロ原子を含む少なくとも一種の酸基を有するアリール基で、酸基は塩の形で存在することができる、または、
（２）Ｏ、Ｎおよび／またはＳの中から選択される一種または複数のヘテロ原子を有する複素環基で、この複素環基は必要に応じてＳおよびＰの中から選択される少なくとも一種のヘテロ原子を含む少なくとも一種の酸基を有するか、一種または複数のヘテロ原子を必要に応じて含む、炭化水素ベースの基を有し、この炭化水素ベースの基は上記定義の少なくとも一種の酸基を有し、この複素環基は塩の形で存在することができる、または、
（３）−ＣＯ−ＮＲ−Ｙまたは−ＣＯ−Ｏ−Ｙ基（ここで、ＹはＳおよびＰの中から選択されるヘテロ原子を有する少なくとも一種の酸基を有する一種または複数のヘテロ原子を必要に応じて含む炭化水素ベースの基を表すか、Ｎ、ＯおよびＳの中から選択される一種または複数のヘテロ原子を有する少なくとも一種の複素環基を含む一種または複数のヘテロ原子を必要に応じて有する炭化水素ベースの基を表し、−ＣＯ−ＮＲ−Ｙまたは−ＣＯ−Ｏ−Ｙ基は必要に応じて塩の形で存在することができ、Ｒは水素原子またはアルキル基を表す）］
【請求項１３】
コポリマーが、一種または複数の親水性モノマーの重合で得られる反復単位と、一種または複数の疎水性モノマーの重合で得られる反復単位とを有する両親媒性コポリマーである請求項１２に記載の使用。
【請求項１４】
請求項１に記載の組成物の化粧用組成物、塗料用組成物またはインク組成物での分散剤としての使用。
【国際調査報告】
2009528419.tif 000024
2009528419.tif 000025
2009528419.tif 000026
2009528419.tif 000027
2009528419.tif 000028